(57)【特許請求の範囲】
【請求項１】
９０体積％粒径が２μｍ以下のゴム粒子を含み、マグネシウム含有量が１５０ｐｐｍ以下のラテックスを準備する工程と、
混合液をつくる工程と、
前記混合液の凝固を起こし、凝固物を得る工程とを含み、
前記混合液をつくる工程は、前記ラテックスおよび分散溶媒を混合するステップと、充填剤を含むスラリーおよび前記ステップにより得られたラテックス溶液を混合するステップとを含み、
前記凝固物を得る工程は、前記凝固物と廃液に分けるステップを含み、
下記式Ｉを満足するゴムウエットマスターバッチの製造方法。
ａ／ｂ≧６５          （式Ｉ）
（式Ｉ中、ａは、前記廃液のＣＯＤ値（ｍｇ／Ｌ）を示す。ｂは、前記混合液におけるゴム分の含有量（質量％）を示す。）
【請求項２】
前記ラテックスを準備する工程は、原料ラテックスにリン酸二アンモニウムを添加するステップを含む請求項１に記載のゴムウエットマスターバッチの製造方法。
【請求項３】
前記ラテックスのｐＨが９以上である請求項１または２に記載のゴムウエットマスターバッチの製造方法。
【請求項４】
前記混合液のｐＨが７以上である請求項１〜３のいずれかに記載のゴムウエットマスターバッチの製造方法。
【請求項５】
請求項１〜４のいずれかに記載のゴムウエットマスターバッチの製造方法を含むゴム組成物の製造方法。
【請求項６】
請求項１〜４のいずれかに記載のゴムウエットマスターバッチの製造方法を含むタイヤの製造方法。
【発明の詳細な説明】
【技術分野】
【０００１】
本発明は、ゴムウエットマスターバッチの製造方法とゴム組成物の製造方法とタイヤの製造方法とに関する。
【背景技術】
【０００２】
ゴムウエットマスターバッチの原料として天然ゴムラテックスが使用されることがある。天然ゴムラテックスは非ゴム成分―マグネシウムなどの無機成分や、タンパク質・脂質などの有機成分―を含有する（たとえば特許文献１参照）。
【０００３】
特許文献１には、充填剤を含むスラリー溶液と脱蛋白処理された天然ゴムラテックスとを混合し、充填剤に蛋白質を付け、その後にゴム成分を付ける技術が記載されている。特許文献２には、９０体積％粒径が１０μｍ以下のカーボンブラックを含むスラリーと天然ゴムラテックスとを混合する工程を含む方法によりウエットマスターバッチを作製する技術が記載されている。特許文献３には、酸を添加する前における溶液のｐＨを７．５〜８．５に調整する技術が記載されている。特許文献４には、天然ゴムラテックスに含有されるマグネシウム元素を除去する技術が記載されている。特許文献５には、採取した天然ゴムラテックスにリン酸塩を添加し、生成するリン酸マグネシウムを除去する技術が記載されている。
【先行技術文献】
【特許文献】
【０００４】
【特許文献１】特開２０１３−２０３８１１号公報
【特許文献２】特開２０１０−１５０４８５号公報
【特許文献３】特開２０１５−４８４１６号公報
【特許文献４】ＷＯ２０１０／０７４２４５
【特許文献５】特開２００４−２５０５４６号公報
【発明の概要】
【発明が解決しようとする課題】
【０００５】
しかしながら、先行技術文献の技術には次の点で改良の余地がある。特許文献１の技術には、ゴム粒子における粒径の工夫や凝固直前のｐＨの工夫がないため、低発熱性などについて改善余地がある。特許文献２の技術は、マグネシウム量の工夫や凝固直前のｐＨの工夫がないため、疲労性・引張特性などの改善余地がある。特許文献３の技術は、マグネシウム量の工夫や廃液のＣＯＤ値の工夫がない。特許文献４〜５の技術もＣＯＤ値などの工夫がない。
【０００６】
本発明は上記実情に鑑みてなされたものであり、その目的は、疲労性と低発熱性と引張特性とに優れた加硫ゴムの原料となるゴムウエットマスターバッチの製造方法を提供することにある。
【課題を解決するための手段】
【０００７】
マグネシウム量の低減により疲労性を改善できることを本発明者は見つけだした。マグネシウムの除去処理がゴム粒子の粒径に影響を与えうることや、ゴム粒子の粒径が大きすぎるとゴムウエットマスターバッチにおける充填剤の分散が不均一になる―加硫ゴムの低発熱性が悪化する―ことも発見した。凝固後の廃液のＣＯＤ値が加硫ゴムの物性に影響を与えることも見出した。これらの知見にもとづき、本発明者は本発明を完成した。
【０００８】
すなわち本発明は、マグネシウム含有量が１５０ｐｐｍ以下のラテックスを準備する工程と、混合液をつくる工程と、混合液の凝固を起こし、凝固物を得る工程とを含むゴムウエットマスターバッチの製造方法に関する。ラテックスは、９０体積％粒径が２μｍ以下のゴム粒子を含む。混合液をつくる工程は、ラテックスと分散溶媒とを混合するステップを含む。混合液をつくる工程は、充填剤を含むスラリーと、ラテックスおよび分散溶媒を混合するステップにより得られたラテックス溶液とを混合するステップをさらに含む。凝固物を得る工程は、凝固物と廃液に分けるステップを含む。ゴムウエットマスターバッチの製造方法は下記式Ｉを満足する。
ａ／ｂ≧６５          （式Ｉ）
（式Ｉ中、ａは、廃液のＣＯＤ値（ｍｇ／Ｌ）を示す。ｂは、混合液におけるゴム分の含有量（質量％）を示す。）
【０００９】
疲労性と低発熱性と引張特性とに優れた加硫ゴムの原料となるゴムウエットマスターバッチを本発明の方法により製造できる。加硫ゴム中に亀裂開始点が少ないだろうし、天然ゴムと充填剤との相互作用が高いからだろう。マグネシウム含有量が１５０ｐｐｍをこえると疲労性を効果的に改善できない。９０体積％粒径が２μｍをこえると低燃費性を効果的に改善できない。充填剤の分散が不均一になるからだろう。ａ／ｂが６５未満であると疲労性と引張特性とを効果的に改善できない。天然ゴムと充填剤との相互作用が低下するからだろう。
【００１０】
本発明は、ゴムウエットマスターバッチの製造方法を含むゴム組成物の製造方法にも関する。疲労性と低発熱性と引張特性とに優れた加硫ゴムの原料となるゴム組成物を本発明の方法により製造できる。
【００１１】
本発明は、ゴム組成物の製造方法を含むタイヤの製造方法にも関する。疲労性と低発熱性と引張特性とに優れたタイヤを本発明の方法により製造できる。
【発明を実施するための形態】
【００１２】
[実施形態１]
実施形態１に係るゴムウエットマスターバッチの製造方法は、ラテックスを準備する工程と、混合液をつくる工程と、混合液の凝固を起こし、凝固物を得る工程とを含む。実施形態１に係るゴムウエットマスターバッチの製造方法は、凝固物を脱水する工程をさらに含む。
【００１３】
（ラテックスを準備する工程）
ラテックスを準備する工程は、原料ラテックスにリン酸二アンモニウムを添加するステップを含む。ラテックスを準備する工程は、原料ラテックスにリン酸二アンモニウムを添加するステップにより生成したリン酸マグネシウムを除去するステップをさらに含む。ラテックスを準備する工程は、原料ラテックスに安定剤を添加するステップをさらに含む。
【００１４】
原料ラテックスとして、ゴムの樹の樹液、フィールドラテックスなどを挙げることができる。原料ラテックスは、マグネシウム・タンパク質などの非ゴム成分を含む。
【００１５】
原料ラテックス１００質量部に対してリン酸二アンモニウムの添加量は好ましくは１．２質量部以下、より好ましくは１．０質量部以下、さらに好ましくは０．８質量部以下である。１．２質量部をこえると、９０体積％粒径が２μｍをこえる傾向がある。原料ラテックス１００質量部に対するリン酸二アンモニウムの添加量の下限として０．０５質量部、０．１０質量部などを例示できる。なお、原料ラテックスに水などをさらに添加できる。
【００１６】
安定剤としてアンモニアなどのアルカリを挙げることができる。
【００１７】
以上の手段で得られたラテックスは、９０体積％粒径が２μｍ以下のゴム粒子を含む。２μｍをこえると低燃費性を効果的に改善できない。充填剤の分散が不均一になるのだろう。９０体積％粒径の下限として１．０μｍ、１．１μｍなどを例示できる。ラテックスのマグネシウム含有量は１５０ｐｐｍ以下、好ましくは１４０ｐｐｍ以下、さらに好ましくは１３０ｐｐｍ以下である。１５０ｐｐｍをこえると、疲労性と引張特性とを効果的に改善できない。加硫ゴム中に亀裂開始点が多くなるだろうし、天然ゴムと充填剤との相互作用が低下するのだろう。ラテックスにおけるマグネシウム含有量の下限として４０ｐｐｍ、５０ｐｐｍなどを例示できる。９０体積％粒径とマグネシウム含有量とは、リン酸二アンモニウムの添加量により主に調整できる。
【００１８】
ラテックスのｐＨは好ましくは９以上、より好ましくは９．５以上である。９未満であると、引張特性が悪化する傾向がある。ゴム粒子の表面でタンパク質の凝集が起こりやすいため、天然ゴムと充填剤との相互作用が低下するのだろう。ラテックスのｐＨの上限として１０、１１などを例示できる。
【００１９】
（混合液をつくる工程）
混合液をつくる工程は、ラテックスと分散溶媒とを混合するステップ（ｉ）を含む。混合液をつくる工程は、充填剤を含むスラリーとステップ（ｉ）により得られたラテックス溶液とを混合するステップ（ｉｉ）をさらに含む。混合液をつくる工程は、ステップ（ｉｉ）の後にｐＨを７以上に調整するステップ（ｉｉｉ）をさらに含む。
【００２０】
分散溶媒として水、有機溶媒を含有する水などを挙げることができる。なかでも水が好ましい。
【００２１】
スラリーは充填剤を含む。充填剤とは、カーボンブラック、シリカ、クレー、タルク、炭酸カルシウム、炭酸マグネシウム、水酸化アルミニウムなど、ゴム工業において通常使用される無機充填剤を意味する。無機充填剤のなかでも、カーボンブラックを特に好適に使用することができる。カーボンブラックとしては、たとえばＳＡＦ、ＩＳＡＦ、ＨＡＦ、ＦＥＦ、ＧＰＦなど、通常のゴム工業で使用されるカーボンブラックのほか、アセチレンブラックやケッチェンブラックなどの導電性カーボンブラックを使用することができる。カーボンブラックは、通常のゴム工業において、そのハンドリング性を考慮して造粒された、造粒カーボンブラックであってもよく、未造粒カーボンブラックであってもよい。スラリーは分散溶媒をさらに含む。
【００２２】
ラテックス溶液の固形分濃度は好ましくは１０〜６０質量％、より好ましくは２０〜３０質量％である。
【００２３】
ステップ（ｉｉ）の混合方法として、高せん断ミキサー、ハイシアーミキサー、ホモミキサー、ボールミル、ビーズミル、高圧ホモジナイザー、超音波ホモジナイザー、コロイドミルなどの一般的な分散機で撹拌する方法を挙げることができる。
【００２４】
ステップ（ｉｉｉ）のｐＨ調整方法として、スラリーとラテックス溶液とを混合後にアンモニアなどのアルカリを添加する方法などを挙げることができる。
【００２５】
以上の手段で得られた混合液は粒子を含む。粒子としてゴム粒子、充填剤などを挙げることができる。
【００２６】
混合液におけるゴム分の含有量は好ましくは１０質量％以上、より好ましくは２０質量％以上である。混合液におけるゴム分の含有量は好ましくは６０質量％以下、より好ましくは５０質量％以下、さらに好ましくは４０質量％以下である。
【００２７】
混合液のｐＨは好ましくは７以上、より好ましくは７．５以上である。７未満であると、引張特性が悪化する傾向がある。混合液の凝固の開始とゴム粒子表面におけるタンパク質の凝集とが起こりやすいのだろう。混合液のｐＨの上限として９、１０などを例示できる。混合液のｐＨは、アンモニアなどのアルカリの添加などにより調整できる。
【００２８】
（混合液の凝固を起こし、凝固物を得る工程）
混合液中の粒子の凝固を起こす。凝固を起こす方法として混合液に凝固剤を添加する方法、混合液を撹拌する方法などを挙げることができる。凝固剤として酸を挙げることができる。酸としてギ酸、硫酸などを挙げることができる。
【００２９】
凝固物を得る工程は、凝固物と廃液に分けるステップを含む。フィルターなどで凝固物と廃液に分けることができる。
【００３０】
廃液のＣＯＤ（化学的酸素要求量）値は好ましくは２０００ｍｇ／Ｌ以上、より好ましくは２５００ｍｇ／Ｌ以上、さらに好ましくは３０００ｍｇ／Ｌ以上、さらに好ましくは４０００ｍｇ／Ｌ以上である。ＣＯＤ値は、廃液中に存在する有機物量の指標である。廃液のＣＯＤ値の上限として２００００ｍｇ／Ｌなどを例示できる。
【００３１】
（凝固物を脱水する工程）
以上の手段により得られた凝固物を脱水する。脱水方法として、単軸押出機、オーブン、真空乾燥機、エアードライヤーなどの乾燥装置を使用して脱水する方法を挙げることができる。
【００３２】
実施形態１に係るゴムウエットマスターバッチの製造方法は下記式Ｉを満足する。
ａ／ｂ≧６５          （式Ｉ）
（式Ｉ中、ａは、廃液のＣＯＤ値（ｍｇ／Ｌ）を示す。ｂは、混合液におけるゴム分の含有量（質量％）を示す。）
【００３３】
ａ／ｂが６５未満であると、疲労性と引張特性とを効果的に改善できない。ゴムウエットマスターバッチに多くの非ゴム成分が残留するだろうから、天然ゴムと充填剤との相互作用が低下するのだろう。いっぽう、ａ／ｂの上限として２００、３００、６００、８００などを例示できる。
【００３４】
以上の工程により得られたゴムウエットマスターバッチは、天然ゴムと充填剤とを含む。天然ゴム１００質量部に対して充填剤の含有量は、好ましくは１０質量部以上、より好ましくは２０質量部以上、さらに好ましくは３０質量部以上である。１０質量部未満であると、加硫ゴムの物性を改善できないおそれがある。天然ゴム１００質量部に対して充填剤の含有量は、好ましくは１２０質量部以下、より好ましくは１００質量部以下、さらに好ましくは８０質量部以下である。１２０質量部をこえると、充填剤の分散不良が起こるおそれがあり、加硫ゴムの物性を改善できないおそれがある。
【００３５】
実施形態１に係るゴム組成物の製造方法は、ゴムウエットマスターバッチと配合剤との混練りをおこなう工程を含む。配合剤として酸化亜鉛、ステアリン酸、老化防止剤、ワックス、オイル、シランカップリング剤などを挙げることができる。必要に応じてゴムを追加できる。追加のゴムとして天然ゴム、イソプレンゴム（ＩＲ）、ブタジエンゴム（ＢＲ）、スチレン−ブタジエンゴム（ＳＢＲ）、スチレン−イソプレンゴム、ブタジエン−イソプレンゴム、スチレン−ブタジエン−イソプレンゴム、ニトリルゴム（ＮＢＲ）、クロロプレンゴム（ＣＲ）、ブチルゴム（ＩＩＲ）などを挙げることができる。
【００３６】
実施形態１に係るゴム組成物の製造方法は、混合物―ゴムウエットマスターバッチと配合剤との混練りをおこなう工程で得られた混合物―と加硫系配合剤との混練りを行う工程をさらに含む。加硫系配合剤として硫黄、有機過酸化物などの加硫剤、加硫促進剤、加硫促進助剤、加硫遅延剤などを挙げることができる。硫黄として粉末硫黄、沈降硫黄、不溶性硫黄、高分散性硫黄などを挙げることができる。加硫後のゴム物性や耐久性などを考慮した場合、ゴム成分１００質量部に対して硫黄の配合量は、硫黄分換算で好ましくは０．５〜５．０質量部である。加硫促進剤としてスルフェンアミド系加硫促進剤、チウラム系加硫促進剤、チアゾール系加硫促進剤、チオウレア系加硫促進剤、グアニジン系加硫促進剤、ジチオカルバミン酸塩系加硫促進剤などを挙げることができる。ゴム成分１００質量部に対して加硫促進剤の配合量は好ましくは０．１〜５．０質量部である。
【００３７】
実施形態１に係る方法により得られたゴム組成物はタイヤに好適に使用可能で、空気入りタイヤに特に好適に使用できる。ゴム組成物はトレッドなどのタイヤ部材に好適に使用できる。
【００３８】
ゴム組成物はゴム成分を含む。ゴムウエットマスターバッチ由来の天然ゴムをゴム成分は含む。ゴム成分１００質量％に対してゴムウエットマスターバッチ由来の天然ゴムの含有量は１０質量％以上である。
【００３９】
実施形態１に係るタイヤの製造方法は、生タイヤをつくる工程を含む。生タイヤはゴム組成物を含む。実施形態１に係るタイヤの製造方法は、生タイヤを加熱する工程をさらに含む。
【００４０】
（変形例１）
ラテックスおよび分散溶媒を混合するステップ（Ｉ）と、ステップ（Ｉ）により得られた希薄ラテックス溶液および充填剤を混合するステップ（ＩＩ）とを含む方法によりスラリーをつくる。ステップ（Ｉ）により充填剤の表面の一部または全部に極薄いラテックス相を生成することが可能で、充填剤の再凝集を防止できる。
【実施例】
【００４１】
以下、本発明の構成と効果を具体的に示す実施例などについて説明する。使用原料は以下のとおりである。
【００４２】
［使用原料］
ＤＡＰ  リン酸水素二アンモニウム  和光純薬工業社製
凝固剤  ギ酸（一級８５％。１０％溶液に希釈して、ｐＨ１．２に調整したもの）ナカライテスク社製
Ｎ３３０（カーボンブラック）  「シースト３」東海カーボン社製
亜鉛華  「１号亜鉛華」三井金属社製
ステアリン酸  「ルナックＳ−２０」花王社製
老化防止剤Ａ  「ノクラック６Ｃ」大内新興化学工業社製
老化防止剤Ｂ  「ＲＤ」大内新興化学工業社製
硫黄  「粉末硫黄」鶴見化学工業社製
加硫促進剤  「ノクセラーＮＳ−Ｐ」大内新興化学工業社製
【００４３】
［比較例１］
（ゴムウエットマスターバッチの作製）
天然ゴムラテックスを採取した。アンモニア水により天然ゴムラテックスのｐＨを表１に示す値に調整した。天然ゴムラテックスに水を添加することにより固形分（ゴム）濃度２８質量％の天然ゴムラテックス溶液を作製した。カーボンブラック４０質量部を水に添加し、ＰＲＩＭＩＸ社製ロボミックスを使用してカーボンブラックを分散させることにより（ロボミックスの条件：９０００ｒｐｍ、３０分）、カーボンブラックスラリーを作製した。固形分（ゴム）量で１００質量部となるようにカーボンブラックスラリーに天然ゴムラテックス溶液を添加した。アンモニア水によりｐＨを表１に示す値に調整した。ＳＡＮＹＯ社製家庭用ミキサーで撹拌（ミキサーの条件：１１３００ｒｐｍ、３０分）することにより「カーボンブラック含有天然ゴムラテックス溶液」を作製した。「カーボンブラック含有天然ゴムラテックス溶液」を９０℃に保ちながら、ｐＨ４に成るまでギ酸１０質量％水溶液を添加した。凝固終了後にフィルターを用い凝固物と廃液とに分離した。凝固物をスエヒロＥＰＭ社製スクリュープレスＶ−０２型（スクイザー式１軸押出脱水機）で水分率１．５％以下まで乾燥させることによりゴムウエットマスターバッチを作製した。
（ゴム組成物の作製）
表１にしたがって各配合剤を配合し、神戸製鋼社製のＢ型バンバリーミキサーを用いて混練りし、ゴム組成物を作製した。
【００４４】
［比較例２］
（天然ゴムの作製）
天然ゴムラテックスを採取し、アンモニア水により天然ゴムラテックスのｐＨを１０に調整した。天然ゴムラテックス全重量に対して表１に示す量のＤＡＰを添加し、沈殿したリン酸マグネシウムを除去し、上澄み液を得た。アンモニア水により上澄み液のｐＨを表１に示す値に調整した。上澄み液にギ酸を添加し、凝固物を得た。凝固物をスエヒロＥＰＭ社製スクリュープレスＶ−０２型（スクイザー式１軸押出脱水機）で水分率１．５％以下まで乾燥させることにより天然ゴムを作製した。
（ゴム組成物の作製）
表１にしたがって各配合剤を配合し、神戸製鋼社製のＢ型バンバリーミキサーを用いて混練りし、ゴム組成物を作製した。
【００４５】
［比較例３〜５および実施例１〜９］
（ゴムウエットマスターバッチの作製）
天然ゴムラテックスを採取し、アンモニア水により天然ゴムラテックスのｐＨを１０に調整した。天然ゴムラテックス全重量に対して表１に示す量のＤＡＰを添加し、沈殿したリン酸マグネシウムを除去し、上澄み液を得た。アンモニア水により上澄み液のｐＨを表１に示す値に調整した。上澄み液に水を添加することにより固形分（ゴム）濃度２８質量％の天然ゴムラテックス溶液を作製した。カーボンブラック４０質量部を水に添加し、ＰＲＩＭＩＸ社製ロボミックスを使用してカーボンブラックを分散させることにより（ロボミックスの条件：９０００ｒｐｍ、３０分）、カーボンブラックスラリーを作製した。固形分（ゴム）量で１００質量部となるようにカーボンブラックスラリーに天然ゴムラテックス溶液を添加した。アンモニア水によりｐＨを表１に示す値に調整した。ＳＡＮＹＯ社製家庭用ミキサーで撹拌することにより「カーボンブラック含有天然ゴムラテックス溶液」を作製した（比較例３〜５および実施例１〜５におけるミキサーの条件：１１３００ｒｐｍ、３０分  実施例６〜８におけるミキサーの条件：１５０００ｒｐｍ、４０分  実施例９におけるミキサーの条件：１８０５０ｒｐｍ、５０分）。「カーボンブラック含有天然ゴムラテックス溶液」を９０℃に保ちながら、ｐＨ４に成るまでギ酸１０質量％水溶液を添加した。凝固終了後にフィルターを用い凝固物と廃液とに分離した。凝固物をスエヒロＥＰＭ社製スクリュープレスＶ−０２型（スクイザー式１軸押出脱水機）で水分率１．５％以下まで乾燥させることによりゴムウエットマスターバッチを作製した。
（ゴム組成物の作製）
表１にしたがって各配合剤を配合し、神戸製鋼社製のＢ型バンバリーミキサーを用いて混練りし、ゴム組成物を作製した。
【００４６】
［比較例６］
（天然ゴムの作製）
天然ゴムラテックスを採取した。アンモニア水により天然ゴムラテックスのｐＨを表１に示す値に調整した。天然ゴムラテックスにギ酸を添加し、凝固物を得た。凝固物をスエヒロＥＰＭ社製スクリュープレスＶ−０２型（スクイザー式１軸押出脱水機）で水分率１．５％以下まで乾燥させることにより天然ゴムを作製した。
（ゴム組成物の作製）
表１にしたがって各配合剤を配合し、神戸製鋼社製のＢ型バンバリーミキサーを用いて混練りし、ゴム組成物を作製した。
【００４７】
［第１評価］
（マグネシウム量）
ＩＳＯ１１８５２；２０１１に準じて上澄み液―比較例２〜５および実施例１〜９―のマグネシウム量を測定した。ＩＳＯ１１８５２；２０１１に準じて天然ゴムラテックス―比較例１および比較例６―のマグネシウム量を測定した。
（９０体積％粒径）
測定時の吸光度を０．０５〜０．１に設定し、島津製作所社製「ＳＡＬＤ２２００」（ラテックスの屈折率：１．６−０．１０ｉ）を使用し、上澄み液―比較例２〜５および実施例１〜９―についてＤ９０（μｍ）を測定した。天然ゴムラテックス―比較例１および比較例６―についてＤ９０（μｍ）を同じ条件で測定した。
（ｐＨ）
東亜ディーケーケー社製ポータブルｐＨ計を用いて上澄み液―比較例２〜５および実施例１〜９―のｐＨを測定した。東亜ディーケーケー社製ポータブルｐＨ計を用いて天然ゴムラテックス―比較例１および比較例６―のｐＨを測定した。東亜ディーケーケー社製ポータブルｐＨ計を用いて「カーボンブラック含有天然ゴムラテックス溶液」のｐＨを測定した。
（ＣＯＤ値）
ＩＳＯ６０６０に準じて廃液のＣＯＤ値を測定した。
【００４８】
[第２評価―加硫ゴムの物性―]
ゴム組成物を１５０℃、３０分間の条件で加硫することにより、加硫ゴムを得た。加硫ゴムの疲労性と発熱性と引張応力とを評価した。評価条件は次に示す。結果は表１に示す。
（疲労性）
ＪＩＳ Ｋ６２６０（屈曲き裂発生試験）に準じて加硫ゴムの耐疲労性能を評価した。比較例１を１００とした指数で評価結果を示した。値が高いほど耐疲労性能に優れることを意味する。
（発熱性）
ＪＩＳ Ｋ６２６５に準じて損失正接ｔａｎδにより加硫ゴムの発熱性を評価した。ＵＢＭ社製レオスペクトロメーターＥ４０００を使用して５０Ｈｚ、８０℃、動的歪２％の条件で測定した。比較例１を１００とした指数で評価結果を示した。値が小さいほど発熱性が低い―良好である―ことを意味する。
（引張応力）
ＪＩＳ Ｋ６２６１に準じて３００％伸長時の引張応力（以下、「Ｍ３００」という）を評価した。比較例１を１００とした指数で評価結果を示した。値が高いほど引張応力に優れることを意味する。
【００４９】
【表１】
0006622028.tif 000002
【００５０】
実施例１―ＤＡＰ０．４質量％―は、比較例１とくらべて疲労性と低発熱性と引張応力とがよかった。実施例２―ＤＡＰ０．８質量％―も、比較例１とくらべて疲労性と低発熱性と引張応力とがよかった。実施例３―ＤＡＰ１．１質量％―も、比較例１とくらべて疲労性と低発熱性と引張応力とがよかった。
【００５１】
実施例４―上澄み液のｐＨ９．８（実施例１のｐＨより０．５高い。）―は、実施例１とくらべて疲労性と低発熱性と引張応力とがよかった。実施例５―「カーボンブラック含有天然ゴムラテックス溶液」のｐＨ８．０（実施例１のｐＨより０．５高い。）―も、実施例１とくらべて疲労性と低発熱性と引張応力とがよかった。ラテックスの凝集やタンパク質の凝集が抑制されたのだろう。
【００５２】
実施例６は、比較例１とくらべて疲労性と低発熱性と引張応力とがよかった。実施例６―上澄み液のｐＨ８．７（実施例１のｐＨより０．６低い。）。ミキサーの条件１５０００ｒｐｍで４０分（実施例１と比べて回転数が高く、時間が長い。）。―は、実施例１とくらべて疲労性と引張応力とが悪かった。実施例６のＣＯＤ値は実施例１のＣＯＤ値とくらべて高かった。
【００５３】
実施例７は、比較例１とくらべて疲労性と低発熱性と引張応力とがよかった。実施例７―「カーボンブラック含有天然ゴムラテックス溶液」のｐＨ６．８（実施例１のｐＨより０．７低い。）。ミキサーの条件１５０００ｒｐｍで４０分（実施例１より回転数が高く、時間が長い。）。―は、実施例１とくらべて疲労性と低発熱性と引張応力とが悪かった。実施例７のＣＯＤ値は実施例１のＣＯＤ値とくらべて高かった。
【００５４】
実施例８―上澄み液のｐＨと「カーボンブラック含有天然ゴムラテックス溶液」のｐＨとが実施例１より高い。実施例１より回転数が高く、時間が長い。―は、実施例１とくらべて疲労性と低発熱性と引張応力とがよかった。
【００５５】
実施例９―上澄み液のｐＨと「カーボンブラック含有天然ゴムラテックス溶液」のｐＨとが実施例８より高い。実施例８より回転数が高く、時間が長い。―は、実施例８とくらべて疲労性と低発熱性と引張応力とがよかった。
【００５６】
比較例３―ＤＡＰ１．５質量％―は、比較例１とくらべて疲労性と低発熱性と引張応力とが悪かった。凝塊が生じやすいだろうから、比較例３のゴムウエットマスターバッチは不均一なのだろう。
【００５７】
比較例４は、比較例１とくらべて引張応力が悪かった。タンパク質の凝集が起こりやすいだろうから、天然ゴムと充填剤との相互作用が低下したのだろう。比較例５は、比較例１とくらべて引張応力が悪かった。タンパク質の凝集やラテックスの凝集が起こったのだろう。